"プラスチック基礎構造上のカーボンナノチューブCNTを含むポリマーマトリックスの選択的エッチングのための方法であって、以下のこと:aアルカリベースのエッチングペーストを、カーボンナノチューブを有するポリマーマトリックスおよびプラスチック基板を含む複合材料の表面上に印刷すること、b加熱すること、およびc基板を清浄にすることを含む、前記方法。ステップaにおいて、エッチングペーストを印刷することを含み、ここでエッチャントが、テトラメチルアンモニウムヒドロキシド、テトラプロピルアンモニウムヒドロキシドおよびテトラエチルアンモニウムヒドロキシドの群から、またはNaOHおよびKOHの群から選択される、請求項1に記載の方法。水、1価の、または多価のアルコール、例えばグリセロール、1,2-プロパンジオール、1,4-ブタンジオール、1,3-ブタンジオール、1,5-ペンタンジオール、2-エチル-1-ヘキセノール、エチレングリコール、ジエチレングリコールおよびジプロピレングリコール、ならびにそれらのエーテル、例えばエチレングリコールモノブチルエーテル、トリエチレングリコールモノメチルエーテル、ジエチレングリコールモノブチルエーテルおよびジプロピレングリコールモノメチルエーテル、ならびにエステル、例えば[2,2-ブトキシエトキシ]エチルアセテート、炭酸のエステル、例えばプロピレンカーボネート、ケトン、例えばアセトフェノン、メチル-2-ヘキサノン、2-オクタノン、4-ヒドロキシ-4-メチル-2-ペンタノンおよび1-メチル-2-ピロリドン単独または混合物の群から選択された溶媒を含むエッチングペーストを、媒体の合計量を基準として10~90重量の量において、好ましくは15~85重量の量において使用する、請求項1に記載の方法。溶媒が1,4-ブタンジオールであるエッチングペーストを使用する、請求項1に記載の方法。有機もしくは無機充填剤粒子またはその混合物を、エッチング媒体の合計量を基準として0.5~25重量の量において含むエッチングペーストを使用する、請求項1に記載の方法。ポリスチレン、ポリアクリル酸、ポリアミド、ポリイミド、ポリメタクリレート、メラミン、ウレタン、ベンゾグアニンおよびフェノール樹脂、シリコーン樹脂、微粉末化セルロース、フッ素化ポリマーとりわけPTFE、PVDFおよび微粉末化ろうの群から選択された有機ポリマー粒子を充填剤および増粘剤として含むエッチングペーストを使用する、請求項1に記載の方法。酸化アルミニウム、フッ化カルシウム、酸化ホウ素および塩化ナトリウムの群から選択された無機粒子を充填剤および増粘剤として含むエッチングペーストを使用する、請求項1に記載の方法。エッチングペーストを表面上に、スクリーン印刷、インクジェット、分注またはマイクロジェットによって適用する、請求項1に記載の方法。基板の加熱を、20~170°Cの範囲内の温度において10秒~15分間、好ましくは30秒~7分間継続することを特徴とする、請求項1~8のいずれか一項に記載の方法。基板の加熱を130°Cで5分間継続することを特徴とする、請求項1~8のいずれか一項に記載の方法。処理した基板を、DI水または溶媒で洗浄し;洗浄した部分を、乾燥空気または窒素流れで乾燥することを特徴とする、請求項9または10に記載の方法。前記プラスチックがポリウレタン、PENポリエチレンナフタレートまたはPETポリエチレンテレフタレートである、請求項1~11のいずれか一項に記載の方法。導電性ポリマー層中に埋め込まれたCNTカーボンナノチューブが、単層カーボンナノチューブSWNT、多層カーボンナノチューブMWNT、フラーレンC60またはグラフェンである、請求項1~11のいずれか一項に記載の方法。導電性ポリマーが、ポリ3-オクチルチオフェンP3OT、ポリ3-ヘキシル-チオフェンポリマーP3HT、ポリ3,4-エチレンジオキシチオフェンもしくは他のポリチオフェン誘導体およびポリアニリンの群から選択されるか、またはポリマーの組み合わせ、例えばポリ[2-メトキシ-5-3’,7’-ジメチルオクチルオキシ1,4-フェニレンビニレン]MDMO-PPV/1-3-メトキシカルボニル-プロピル-1-フェニル[6,6]C61PCBM;ポリ3-ヘキシル-チオフェンポリマーP3HT/PCBMおよびポリ3,4-エチレンジオキシチオフェン/ポリスチレンスルホネートPEDOT/PSSである、請求項1~11のいずれか一項に記載の方法。印刷した線、点または構造の解像度が少なくとも500μmである、請求項1~14のいずれか一項に記載の方法。"